(57)【要約】      （修正有）【課題】絶縁性下層付き基板の局所的ノッチングを減少させる方法を提供する。【解決手段】チャンバー内の絶縁性下層３付き基板１に形状をエッチングする際に、プラズマによるエッチング・ステップとプラズマによる不動態化層の蒸着ステップとを交互に繰り返す。そして、少なくともエッチング・ステップ期間中にプラズマ中に存在するイオン群６，７の主要成分のイオンプラズマ周波数以下のバイアス（低周波数バイアス）を基板１に印加することにより、又はエッチング・ステップ期間中に繰り返しパルス化されるパルス化バイアス周波数を基板１に印加することにより、基板１の局所的エッチング又は絶縁性下層３との界面における電荷損傷を減少又は排除する。好ましくは、少なくともエッチング・ステップ期間中に繰り返しパルス化される低周波数バイアスを基板に印加する。【選択図】      図１
2006148156.tif 000002
【特許請求の範囲】
【請求項１】
チャンバー内の絶縁性下層付き基板に形状をエッチングする方法であって、プラズマによるエッチング・ステップとプラズマによる不動態化層の蒸着ステップとを交互に繰り返し行い、少なくともエッチング・ステップ期間中にプラズマ中に存在するイオン群の主要成分のイオンプラズマ周波数以下のバイアス周波数を基板に印加して基盤の局所的エッチング又は絶縁性下層との界面における電荷損傷を減少又は排除することを特徴とする方法。
【請求項２】
バイアス周波数がエッチング・ステップ期間中に繰り返しパルス化されることを特徴とする請求項１に記載の方法。
【請求項３】
チャンバー内の絶縁性下層付き基板に形状をエッチングする方法であって、プラズマによるエッチング・ステップとプラズマによる不動態化層の蒸着ステップとを交互に繰り返し行い、エッチング・ステップ期間中に繰り返しパルス化されるバイアス周波数を基板に印加して基盤の局所的エッチング又は絶縁性下層との界面における電荷損傷を減少又は排除することを特徴とする方法。
【請求項４】
パルスオフ時間が１００μｓよりも大きいことを特徴とする請求項２又は３に記載の方法。
【請求項５】
パルスオフ時間が全時間の１０〜９０％の時間にわたって適用されることを特徴とする請求項２から４の何れか１つに記載の方法。
【請求項６】
バイアス周波数がＲＦまたはＤＣバイアス電源によって生成されることを特徴とする請求項１から５の中のいずれか１つに記載の方法。
【請求項７】
基板が半導体であることを特徴とする請求項１から６の中のいずれか１つに記載の方法。
【請求項８】
基板がその上部表面の上にマスク層を有することを特徴とする請求項１から７の中のいずれか１つに記載の方法。
【請求項９】
マスク層が絶縁体であることを特徴とする請求項８に記載の方法。
【請求項１０】
バイアス周波数が４ＭＨｚ以下であることを特徴とする請求項１から９の中のいずれか１つに記載の方法。
【請求項１１】
バイアス周波数が５０〜３８０ｋＨｚの範囲にあることを特徴とする請求項１０に記載の方法。
【請求項１２】
エッチング・ステップ、またはエッチング及び蒸着ステップを交互に行う第一ステップにおけるよりも高い圧力で実施されるエッチング及び不動態化ステップからなる第二ステップをさらに含むことを特徴とする請求項１から１１の中のいずれか１つに記載の方法。
【請求項１３】
下層に近づいたときに、高い圧力で実施されるエッチング及び不動態化ステップからなる第二ステップが開始されることを特徴とする請求項１２に記載の方法。
【請求項１４】
エッチング・ステップ、またはエッチング及び蒸着ステップを交互に行う第一ステップからもう一つのエッチング及び不動態化ステップからなる第二ステップに切り換えるべき時を決定するための終点検出ステップをさらに含むことを特徴とする請求項１２または１３に記載の方法。
【請求項１５】
幅が狭い溝における蒸着に対して幅が広い溝における蒸着の比を増加させて、その結果、ＲＩＥ遅れを減少しまたは排除することを特徴とする請求項１から１４のいずれか１つに記載の方法。
【請求項１６】
基板が配置される空間部分からプラズマが生成されるチャンバーの空間部分を、部分的または完全に分離するための磁気フィルターを設けるステップをさらに含むことを特徴とする請求項１から１５のいずれか１つに記載の方法。
【請求項１７】
絶縁性下層付き基板に形状をエッチングする装置であって、チャンバー、プラズマによる基板のエッチング・ステップとプラズマによる不動態化層の蒸着ステップとを交互に繰り返し行う手段、及び少なくともエッチング・ステップ期間中にプラズマ中に存在するイオン群の主要成分のイオンプラズマ周波数以下のバイアス周波数を基板に与えて基盤の局所的エッチング又は絶縁性下層との界面における電荷損傷を減少又は排除する手段、を含むことを特徴とする装置。
【請求項１８】
絶縁性下層付き基板に形状をエッチングする装置であって、チャンバー、プラズマによる基板のエッチング・ステップとプラズマによる不動態化層の蒸着ステップとを交互に繰り返し行う手段、及びエッチング・ステップ期間中に繰り返しパルス化されるバイアス周波数を基板に与えて基盤の局所的エッチング又は絶縁性下層との界面における電荷損傷を減少又は排除する手段、を含むことを特徴とする装置。
【発明の詳細な説明】
【技術分野】
【０００１】
本発明は、半導体基板その他の基板に形状（feature）をプラズマエッチングする方法と装置に関する。とくに、専らというわけではないが、基板の局所的エッチング（ノッチング）、すなわち絶縁性下層との界面における電荷損傷又は基板内溝の側壁の局所的エッチングを減少又は排除する方法に関する。
【背景技術】
【０００２】
絶縁性下層（例えば二酸化ケイ素）によって絶縁されているシリコン（又は他の任意の材料）をエッチングする場合、シリコンには工程中にプラズマから引き出される電流により電荷が蓄積される。この合計電荷量は、電流、表面積、及び酸化物層の上のシリコンの厚さに比例する。考慮すべき他の要因は、シリコン及び酸化物層上の表面電荷成分の蓄積である。この電荷が増大すると、増大に比例してイオン飛跡角度に対する影響が増大しうる、言い換えれば、シリコンのエッチングプロフィールへ影響し、特にシリコンと酸化物との界面において影響する。過剰なイオン帯電による正味の結果は、酸化物界面におけるシリコンの局所的エッチングすなわち「ノッチング」である。酸化物（又は他の誘電体）層を導電層で置き換えると「ノッチング」が観察されないということが分かっている。
【０００３】
幾つかの用途においては、このノッチングは後の処理ステップ（例えば、シリコン分離溝の再充填）における問題を発生させたり、又はデバイス性能の面におけるプロフィール劣化に影響を及ぼす原因となり、非常に好ましくないものである。
【０００４】
この問題に対して幾つかの解決策が提案されている。大部分は蓄積表面電荷を「中和」させる方法、又は直接にシリコンのイオン帯電を減少させる方法によるものである。例えば非特許文献１は、負イオン濃度を増大することにより蓄積された表面電荷を「中和」するように、比較的高い圧力で運転することによりイオン帯電を減少させることについて述べている。この方法の使用はある程度の成功をおさめているが、このような圧力での運転はエッチングプロフィールにある種の制限を与えるものであり、従って全てのエッチングにとって適当というわけではない。実際、割合に高い圧力を使用する方法は、シリコンが酸化物界面をエッチングで除去しはじめる前において、シリコン界面に近づくための第二のエッチングステップとしてしか使用できない。
【０００５】
非特許文献２は、ノッチと電荷損傷を小さくするための低周波数の使用を開示している。非特許文献３は、ノッチと電荷損傷の減少又は排除の実現のために連続波（ＣＷ）バイアスを使用するソースパルス化を開示している。
【０００６】
【非特許文献１】ノザワ・トシヒサほか、1994 Dry Process Symposium、Tokyo、I-8、p37ff
【非特許文献２】モリオカほか、J. Vac. Sci. Technol. A 16(3)、May/Jun 1998、pp1588-1593
【非特許文献３】キノシタほか、"Simulation of Topography Dependent Charging with PulseModulated Plasma"、Proc.Sym. On Dry Process、Vol.18、I-6、pp37-42、1996
【非特許文献４】マルヤマほか、"Reduction in charge build-up with pulse-modulated bias inpulsed ECR plasma"、IEE Proc.Dry Process Sym.Japan、I-4 pp21-26、1997
【特許文献１】国際公開第９４／１４１８７号パンフレット（ＷＯ−Ａ−９４／１４１８７号明細書）
【特許文献２】欧州特許出願公開第０８２２５８２号明細書
【特許文献３】欧州特許出願公開第０８２２５８４号明細書
【発明の開示】
【発明が解決しようとする課題】
【０００７】
ノッチを減少させるソースのパルス化の理論は、オフ状態におけるアフターグロープラズマの結果としてのバイアス低下に関連している。非特許文献３を参照されたい。この方法は低圧ＨＤＰ処理の場合には非常に良く機能しており、同様に固有の限界を有する。主要な欠点は、この方法はプラズマが完全に消滅した場合にのみ機能するということである。プラズマは本質的に二つの励起成分を含み、第一のものはソース（ＩＣＰ、ＥＣＲその他）から得られるものであり、第二のものはＲＦバイアスから生じるものである。これらの二つの成分はそれぞれプラズマ密度及びイオン加速のための自己バイアス電位を制御する。ソースパワーが低下すると、それに比例して自己バイアスが増大する。従ってソースパワーを切ると、プラズマが消えるまで又は消えない間は極端に大きな自己バイアス電圧が得られる。もしプラズマが消えるならば（これは非特許文献３を含む先行技術引用文献に述べられている低圧且つ低バイアスパワー運転の場合、確かに正しい）、ソースのパルス化は有効な解決策である。しかし、割合に圧力の高いプラズマ（約１０ｍＴｏｒｒ以上）のときには、プラズマは低バイアスＲＦパワーレベルの場合でも消えない。そのような場合、ソースのパルス化法は適当でない。
【０００８】
連続波ＲＦバイアスを使用する場合でソースパワーを切り換える時は、前記の理由により、ソースパワーが切られたとき大きな自己バイアス過渡電圧が避けられない。これらの過渡は電荷損傷をもたらしうるものである。エッチング速度の増大のためにソースパワーレベルが増大させられると、この効果が大きくなり、許容できない電荷損傷の原因となり、また場合によっては更に大きなノッチの原因ともなりうる。
【０００９】
非特許文献４は、１３．５６ＭＨｚ（高周波数）のパルス化バイアスの使用を開示しているが、最善の場合でも残留ノッチ寸法が少なくとも７０ｎｍであることを報告している。
【００１０】
「ノッチング」に似た問題は「ビーキング効果」である。これは、側壁の局所的エッチングであり、電極面に亘る電位勾配と基板上のマスク層の局所的負帯電とによる。
【００１１】
本発明の方法は、少なくとも幾つかの実施態様においては、前記の種々の問題に取り組むものであり、あるいはそれらを軽減するものである。
【課題を解決するための手段】
【００１２】
本発明の第一の側面によれば、チャンバー内の絶縁性下層付き基板に形状をエッチングする方法であって、プラズマによるエッチング・ステップとプラズマによる不動態化層の蒸着ステップとを交互に繰り返し行うことを含み、基板に、少なくともエッチング・ステップ期間中にプラズマ中に存在するイオン群の主要成分のイオンプラズマ周波数以下のバイアス周波数を印加して基盤の局所的エッチング又は絶縁性下層との界面における電荷損傷を減少又は排除することを特徴とする方法が提供される。
【００１３】
前記バイアス周波数は、パルス化してもよいし、しなくてもよい。
【００１４】
本発明の第二の側面によれば、チャンバー内の絶縁性下層付き基板に形状をエッチングする方法であって、プラズマによるエッチング・ステップとプラズマによる不動態化層の蒸着ステップとを交互に繰り返し行うことからなり、エッチング・ステップ期間中に繰り返しパルス化されるパルス化バイアス周波数を基板に印加して基盤の局所的エッチング又は絶縁性下層との界面における電荷損傷を減少又は排除することを特徴とする方法が提供される。
【００１５】
本発明のこの側面においては、高又は低バイアス周波数が印加できる。
【００１６】
本発明の第三の側面によれば、チャンバー内の基板に、プラズマにより形状をエッチングする方法であって、基板に、イオンプラズマ周波数以下のパルス化バイアス周波数を印加することを特徴とする方法が提供される。
【００１７】
イオンプラズマ周波数を、ωpiで示す。
【００１８】
バイアス周波数は、ＲＦ又はＤＣバイアス電源によって発生させることができ、好ましくは、基板を配置することのできる支持体又はプラテンに印加される。パルス化されたＤＣバイアスは、基板が十分に導電性である場合、又は薄い絶縁性の層が存在しても良いが大部分の材料が導電性である構造を有する場合に、特に適している。ＤＣバイアスは、連続波又はパルス化ＲＦバイアスとの組合せでパルス化することができる。
【００１９】
基板は、好ましくは半導体であり、例えばシリコンである。特に好ましい実施形態の場合、基板は絶縁性の下層を有する。この下層は酸化物であってもよい。半導体としてシリコンを使用する実施形態の場合、二酸化ケイ素がこの下層である。しかし、例えば、本発明は、ゲート酸化物上のポリシリコン及びその他の導体（例えば、ＷＳｉ2又は更に他の金属のケイ化物）のエッチングにも関する。これらの代替物質は当業者に周知である。基板はその上表面の上にマスク層を有していてもよく、このマスク層は絶縁体であってもよい。
【００２０】
低いバイアス周波数及び／又はパルス化周波数の使用により「ノッチング」、「ビーキング効果」又は電荷損傷の減少を実現することができる。好ましい実施態様においては、バイアス周波数は４ＭＨｚ以下であり、更に好ましくは５０〜３８０ｋＨｚの範囲内にある。
【００２１】
この方法は、エッチング、又はエッチングと蒸着とを交互に行うステップの場合よりも高い圧力で実施されるもう一つのエッチングと不動態化のステップ（ステップ２）とを含むことができる。このもう一つのステップは交互に周期的に実施してもよいし、そうでなくてもよい。特に、高い圧力で実施されるもう一つのステップは、下層に近づいた時に開始される。例えば、一つの実施態様においては、シリコンが酸化物界面からエッチングにより除去されはじめる時の直前又は除去され始めた直後までの任意の時刻に開始される。
【００２２】
例えば、絶縁体上の厚いシリコン（数ミクロン以上）をエッチングする場合、ステップ１は、シリコンの基板の縁にあってクリティカルな形状のエッチングすべき残り厚さが約０．５μｍになるまで、使用される。縁は基板中心よりも速くエッチングされる。中心においては、エッチングすべきシリコンが約１μｍ残っている。このあと、ステップ２を、基板のすべての点において酸化物に到達するまで使用し、またこれを確実にするために十分なオーバーエッチングを使用することができる。
【００２３】
このもう一つのエッチングと不動態化とのステップにより、オーバーエッチング時間の関数としてのノッチ寸法の増大速度が低下する。好ましくは、この実施態様において、この方法は更に、エッチング、又はエッチングと蒸着とを交互に行なう第一のステップから、もう一つのエッチングと不動態化のステップに、切換える時を決定する終点検出ステップを含む。
【００２４】
しかし、バイアス周波数をパルス化する場合は、高い圧力におけるもう一つのエッチングと不動態化のステップは必要でなく、従ってプロセスウィンドウがずっと幅広くなって大きな平均エッチング速度が可能になり、またプロフィールの劣化が避けられる。更に、この実施態様の場合、終点の検出は必要でなく、ずっと広範囲の形状寸法にわたって大きく改良されたノッチ幅制御が実現される。実際、ノッチはこの方法により消滅しうる。
【００２５】
デューティサイクルを、パルスオン時間（又はパルス幅）とパルスオフ時間の比として定義する。パルス幅とデューティサイクルは、理論的に必要であるが、バイアス周波数と酸化物界面に蓄積される電荷に関連するＲＣ時定数とに依存する。先行技術におけるような著しく強力な電源をでなく、バイアス印加に使用される低出力の電源をパルス化するのは工業的にはより魅力的である、ということは注目すべきことである。
【００２６】
放電の程度を決定するのはパルスオフ持続時間である。
【００２７】
パルスオフ時間は、好ましくは１００μｓ以上である。パルスオフ時間は、好ましくは全時間の１０〜９０％（すなわち、デューティサイクルが１０〜９０％）とする。好ましくは、デューティサイクルはパルスオフ時間に応じて制御される。パルスオフ時間が短い程、デューティサイクルは大きくなり、その逆も言える。
【００２８】
イギリス特許出願第９８２７１９６．８号明細書に記載されているような磁気フィルターを使用して、プラズマが生成されるチャンバーの空間部分を、ウェーハ又は加工物支持体が配置される空間部分から、部分的又は完全に分離することができる。このフィルターは、プラズマ密度を低下させる効果を有するが、また電子温度をも低下させて、多数の負イオンがウェーハ近辺に到達するのに有利な条件を作り出す。ウェーハ支持体に十分に低い周波数のバイアスを結合して使用した場合、正イオンはサイクルのより負の部分の間においてウェーハに向かって加速される。負イオンと電子はサイクルのより正の間においてウェーハに向って加速される。電子の割合が極端に小さくないかぎり、付加的な負の自己バイアスが形成される。サイクルの相当部分の間ではウェーハに到達する負イオン束は、正イオンと同様にして材料をエッチングするが、正イオンによって形成される帯電を減少させるようにも作用する。必要であれば、バイアスのパルス化を使用することができる。
【００２９】
本発明のもう一つの側面によれば、前記方法の任意のものを実施する装置が提供され、その装置は、基板のための支持体とプラズマにより基板に形状をエッチングする手段とを有するチャンバーを包含する。
【００３０】
本発明の方法に応じて、前記装置は、また、交互に繰り返し行われる、プラズマによる基板のエッチング・ステップとプラズマによる不動態化層の蒸着ステップとを交互に繰り返し行なう手段、少なくともエッチング・ステップ期間中にプラズマ中に存在するイオン群の主要成分のイオンプラズマ周波数以下のバイアス周波数を基板に与えて基盤の局所的エッチング又は絶縁性下層との界面における電荷損傷を減少又は排除する手段、及びバイアス周波数をエッチング・ステップ期間中に繰り返しパルス化して基盤の局所的エッチング又は絶縁性下層との界面における電荷損傷を減少又は排除する手段、のうちいずれか又はすべてを有することができる。
【００３１】
以上、本発明を定義したが、本発明は前記又は下記の説明に示す特徴の任意の発明的組合せを含むと理解すべきである。
【発明を実施するための最良の形態】
【００３２】
本発明はいろいろなやり方で実施することができる。以下、添付の図面を参照しつつ例として特定実施形態について説明する。
【００３３】
図１（Ａ）及び図１（Ｂ）について、基板の全体が１で示されている。基板１は、二酸化ケイ素の下層３を有するシリコン半導体２を含んでいる。半導体２の表面の上にはマスキング層４がある。例えば特許文献１に開示されている方法によりプラズマ中で基板をエッチングする場合、溝５が形成される。イオンを６で示し、電子を７で示す。
【００３４】
本発明は、ノッチを減少又は排除しようとするものである。
【００３５】
ＲＦバイアスをプラテンに印加する時、イオンはＲＦサイクルの大部分の期間においてウェーハ／加工物に向って加速される。電子は、ウェーハに到達してイオン束とつり合うようになければならないが、ＲＦサイクルの正の部分の大部分においてはウェーハに到達するだけである。
【００３６】
ωpiよりも大きな高周波数の場合、イオンは瞬間電位に応答することができず、大体Ｖｐｐ／２の程度の時間平均電位によって加速される。ウェーハに到達するイオンは、一般に、Ｖｐｐ／２付近を中心とする割合に幅の狭いエネルギー分布関数を有する。
【００３７】
ωpiよりも小さな低周波数の場合、イオンはある程度瞬間ＲＦ電位に応答することができ、周波数が減少するにつれてますますそうなる。従ってイオンのエネルギー分布関数は、周波数の低下につれて徐々に幅広になり、エネルギーは、Ｖｐｐ／２近くの中心のまわりで、上限Ｖｐｐと０に近い下限とに向って広がる。
【００３８】
高周波数の場合、イオンのエネルギー分布は割合に多数の高エネルギーイオンを有し、これらのイオンのうち大部分が深い溝の底に到達することができる。エッチングは絶縁性層まで進行して絶縁性層は正に帯電し、それ以後のイオンを偏向させてノッチを生じさせる。この大きな正電位の上昇は、その正電荷の蓄積につれてますます多く引きつけられる電子によって制限される。電子の主要な作用は、その等方的方向性により溝の上表面（特に縁）を負に帯電させることである。このことは、表面の負電荷が増大するにつれて、溝内にはいっていく電子の数を高効率で減少させる「電位障壁」として作用する。逆に、イオンは狭い角度広がりと強い指向性とを有する。アスペクト比が増大すると、電子は溝の底に蓄積した正電荷からますます強く遮蔽される。というのは、この正電荷による正味の電場効果が低下するからである。
【００３９】
低エネルギーのイオンは小さな指向性、言い換えると、大きな方向的等方性を有する。そのため、これらのイオンは表面電子電荷を中和する能力が大きい。低周波数の場合、イオンエネルギー分布関数は幅が広がり、従って低エネルギーイオンの数が増大する。そうすると溝の頂部における負電荷の中和がある程度起り、従って更に少しだけ「電位障壁」が低下して、更に多くの電子が溝の底に到達できるようになり、絶縁性層上に蓄積している正電荷が減少する。すると、溝の底の電位が下がり、従ってまたノッチの程度も小さくなる。
【００４０】
プラテンに印加されるＲＦバイアスがパルス的にオン・オフされる場合、オフ時間中はイオンシースが弱まって定常的ＤＣ状態になり、この状態のとき、ウェーハは通常のプラズマ浮遊電位に到達する。すべてのイオンは、ＲＦバイアスの場合に比して、ずっと小さなエネルギーまでしか加速されず、大きな角度分布を有する。従って、更に溝の頂部付近の負電荷を減少させる能力が増大し、また溝の底における絶縁性層の正帯電のさらなる低下がもたらされる。その結果、図１（Ｂ）に示すように、ノッチが減少する。溝の底における正電位は、さらなる電位障壁の低下により絶縁性表面への電子の接近が容易になるので、更に低下する。ＲＦがオフの時間中は、低エネルギーの正イオンは溝の底における不動態化層の除去には不十分であり、不動態化層はＲＦバイアスがオンに戻されたときの高エネルギーイオンによってのみ除去される。
【００４１】
従って、容易に分かることであるが、ノッチングの減少と絶縁性表面における高い電位の引き下げは、プラテンのＲＦバイアス周波数の減少によって実現することができ、またさらなる減少と引き下げは、ＲＦバイアスをオン・オフをパルス化することによって実現される。このとき、ＲＦバイアスのオフ時間は、酸化物表面帯電の指標となるＲＣ時定数よりも大きくなければならない。このオフ時間は、低周波数（３８０ｋＨｚ）の場合は数ミリ秒の程度、高周波数（１３．５６ＭＨｚ）の場合は数百マイクロ秒の程度と評価される。
【００４２】
以上をまとめると図１（Ａ）は次のことを示す。図中の次の記号を（＋丸印）で表す。
2006148156.tif 000003
１．加速されたイオンは指向性であり、電子は等方的である。
２．指向性イオン（＋丸印）は溝の底に到達し、酸化物上に電荷の蓄積をもたらし、電位Ｖ＋を生じる。
３．方向的に等方的な電子は、溝の表面を帯電させ、わずかな電子のみが底まで到達して、イオン電荷を中和する。
４．酸化物上のイオン電荷による電位Ｖ＋はイオンエネルギー分布関数（ＩＥＤＦ）によって決定される。非特許文献３を参照されたい。
５．Ｖ＋より大きなエネルギーを持ったイオン（＋丸印）はＶ＋の上昇に寄与する。
６．Ｖ＋より小さいエネルギーを持ったイオン（影付き＋丸印）は、Ｖ＋によって側壁方向に偏向され、ノッチングに寄与する。
【００４３】
図１（Ｂ）は次のことを示している。
１．ＩＥＤＦの変化により、多数の低エネルギーイオン（影付き＋丸印）が与えられる。
２．これらのイオン（影付き＋丸印）は、方向的等方性が大きく、かつ小さな平均イオンエネルギーを有する。
３．これは、溝の頂部における電子帯電の低下をもたらし、従って溝の底に到達して電荷を中和する電子ｅ−の数を増大させる。
４．溝の底に到達するイオンは、小さなエネルギーを有するが、なお指向性を有している。ＲＦバイアスがオフ状態にあるときは、イオンはプラズマと浮遊電位との間の電位差に相当するエネルギーを得る。
５．これらの効果により、電荷による電位Ｖ＋が低下する。
６．この電荷による電位は酸化物に損傷の起る閾値よりも小さくすることができる。
７．低エネルギーのイオンは、Ｖ＋により、大きな角度分布で、側壁に向って偏向される。
８．これらのイオンはノッチングを引き起こすのに十分なエネルギーを持っていない。
【００４４】
注意すべきことは通常の非切換のプラズマエッチング手段も使用することができるということであり、それらは当業者に周知のものである。
【００４５】
パルスサイクル中、溝の底における絶縁性層の電荷と電位は、図１４に実線で示す傾向に従う。ＲＦバイアスは、ｔ＝０からｔ＝ｔ1までの時間、プラテンに印加される。正の電荷が溝の底に多くなると、正の電位により、電子の一部を引きつける。破線で示すように、それ以上の正イオンが溝の底に到達するのを妨げるレベルに電位が達した時、電荷と電位が飽和に達する。時刻ｔ1において、ＲＦバイアスのスイッチが切られ、大きな角度の広がりを有する低エネルギーの正イオンが溝の頂部近くの負電荷を中和し始め、より多くの電子が溝の底に到達できるようになる。電子束と正イオン束がつり合いに達するまで、溝の底の正電荷はどんどん減少し、電位が低下する。
【００４６】
溝の底の蓄積した電荷と電位の大きさを減少させるためには、ＲＦバイアスのゲートパルス長を、放電がはじまる前に、図１４に示すものから減少させるのが一般に好ましい。
【００４７】
図２において、先行技術に関して前述したような、酸化物との界面におけるシリコンのノッチングを示すＳＥＭ像が図２Ａに示してある。これらは、１３．５６ＭＨｚのバイアス周波数で周期的エッチング／不動態化（ステップ１と呼ぶ）のみを用いて得られた結果である。図２Ｂは、二つのステップ（ステップ１とステップ２）のプロセスを用いて得られたノッチが無いプロフィールである。このステップ２のプロセスは、前述のように、高い圧力と大きな不動態化レベルとにより実施したものである。１３．５６ＭＨｚのバイアス周波数を使用した。ステップ１における溝のエッチングには、特許文献１に開示されている方法（周期的エッチング／不動態化）を用いた。ステップ２は同じやり方で切換えてもそうでなくても良い。ここに示すものは切り替えたものであるが、高い圧力において且つ大きな不動態化濃度を用いてノッチを減少させるために、交互に行うプロセス条件は次の通りとすることができる。
【００４８】
ステップ１
エッチングステップ：１３０ｓｃｃｍ  ＳＦ6（８ｓサイクル  オン  タイム）、６００Ｗコイルパワー（１３．５６ＭＨｚ）、８〜１２Ｗプラテンパワー（１３．５６ＭＨｚ）、２０ｍＴの圧力、２０℃のプラテン温度。
不動態化ステップ：１００ｓｃｃｍ  Ｃ4Ｆ8（５ｓサイクル  オン  タイム）、６００Ｗコイルパワー（１３．５６ＭＨｚ）、０Ｗプラテンパワー（１３．５６ＭＨｚ）、１７ｍＴの圧力、２０℃のプラテン温度。
ステップ２
エッチングステップ：１００ｓｃｃｍ  ＳＦ６＋６０ｓｃｃｍ  Ｃ４Ｆ８（１２ｓサイクル  オン  タイム）、６００〜８００Ｗコイルパワー（１３．５６ＭＨｚ）、１２〜１７Ｗプラテンパワー（１３．５６ＭＨｚ）、６５〜７５ｍＴの圧力、２０℃のプラテン温度。
不動態化ステップ：１２０ｓｃｃｍ  Ｃ4Ｆ8（５ｓサイクル  オン  タイム）、６００Ｗコイルパワー（１３．５６ＭＨｚ）、０Ｗプラテンパワー（１３．５６ＭＨｚ）、５５ｍＴの圧力、２０℃のプラテン温度。
【００４９】
このステップ２は、典型的には数ミクロンまでのエッチング深さに適している。図３に示すＳＥＭは、これよりも大きいエッチング深さの場合にステップ２を使用した結果であり、この第二のステップの限界を示している。典型的には、この第二のステップは、エッチング速度が小さく（１／３又は１／４）、また深さが大きくなるとエッチング終端にグラス生成が起るという点で、第一のステップと異なっている。このように、第一のステップは割合に大きなエッチング速度を有し、また残留物又はグラス生成による深さ制限がない。どちらの効果も第二のステップにおける強力な不動態化の結果であり、この不動態化はノッチングを減少させるためには高い圧力を用いるのが必要である。従って、第一のステップは正味の蒸着蓄積が無いように蒸着よりもエッチングが勝るようにつり合わせ、第二のステップは正味の蒸着蓄積があるようにつり合わせる。第一のステップはどんどんノッチを形成させるように作用するので、ノッチングが起る前に、このステップを適切に停止させ、第二のステップに切換えることが重要である。この切換どきは、典型的には、酸化物層に到達した瞬間を検出するか又は界面に近づきつつあるときに残りのシリコン厚を検出することができるような終点検出システムによって、検出される。第一のステップから第二のステップへの切り換えを容易にする公知の方法の中でウェーハ間での再現性を確保するためには、この終点検出法を使用することが必須である。酸化物上の初期のシリコン厚さが変化する場合には特にそうである。
【００５０】
第二のステップは、また、オーバーエッチングを許容しなければならない。オーバーエッチングは、酸化物の最初の領域が基板（ウェーハ）の任意の部分で（シリコンが全てエッチングにより除去されて）露出した後、更に行われるエッチングの時間と定義される。エッチング速度は、基板表面の横断方向で、通常は半径方向で、変化するので、一部の領域では他の領域より先に界面露出が起る。これが意味することは、基板のすべての領域からシリコンを除去するためには、ある程度のオーバーエッチングが必要であるということである。更に他の公知の効果、例えば「ＲＩＥ（反応性イオンエッチング）遅れ」及び「マイクロローディング（Ｍｉｃｒｏｌｏａｄｉｎｇ）」が意味するところは、エッチング速度をエッチング形状の寸法と、基板ウェーハの表面領域のシリコン露出に対するマスクの比の違いとによって更に変化させることが出来る、ということである。このことから、オーバーエッチングすることとオーバーエッチングの間エッチングしたプロフィールを保持することの必要性を特に重要視すべきである。
【００５１】
本発明は、一つの実施形態において、パルス化された低周波数ＲＦバイアス電源を使用して酸化ケイ素のイオン帯電を著しく低下させることにより、ノッチングを排除するものである。
【００５２】
公知の方法においては、ＲＦバイアスは、２、３ＭＨｚ〜４０ＭＨｚの範囲、代表的には１３．５６ＭＨｚで、印加されている。しかし、この周波数は、イオンプラズマ周波数よりも大きく、従ってイオンがこのＲＦ場に応答しない、ということが分かっている。イオンはＤＣ自己バイアス電位にのみ応答する。電子は、寸法と質量が小さいため、ずっと大きな可動性を有し、ＲＦ励起に応答する。
【００５３】
本発明の一つの例においては、３８０と１８７ｋＨｚのバイアス周波数が使用される。図４に示す３つのＳＥＭ像が示すのは、どれかの低い励起周波数を使用したときにシリコン／酸化物界面で得られた最善の結果である。
【００５４】
低周波数のみの（非パルス化）プロセス条件は、次のものとすることができる。
ステップ１
エッチングステップ：１００ｓｃｃｍ  ＳＦ6（５ｓサイクル  オン  タイム）、６００Ｗコイルパワー（１３．５６ＭＨｚ）、４〜８Ｗプラテンパワー（３８０ｋＨｚ）、２０ｍＴの圧力、２０℃のプラテン温度。
不動態化ステップ：１３０ｓｃｃｍ  Ｃ4Ｆ8（５ｓサイクル  オン  タイム）、６００Ｗコイルパワー（１３．５６ＭＨｚ）、０Ｗプラテンパワー（３８０ｋＨｚ）、約２２ｍＴの圧力、２０℃のプラテン温度。
ステップ１のプロセス時間は合計で８分。
ステップ２
エッチングステップ：１００ｓｃｃｍ  ＳＦ6＋６０ｓｃｃｍ  Ｃ4Ｆ8（１０ｓサイクル  オン  タイム）、８００Ｗコイルパワー（１３．５６ＭＨｚ）、６〜８Ｗプラテンパワー（３８０ｋＨｚ）、約６０〜７５ｍＴの圧力、２０℃のプラテン温度。
不動態化ステップ：１３０ｓｃｃｍ  Ｃ4Ｆ8（５ｓサイクル  オン  タイム）、８００Ｗコイルパワー（１３．５６ＭＨｚ）、０Ｗプラテンパワー、約４５ｍＴの圧力、２０℃のプラテン温度。
【００５５】
図４（Ａ）はステップ１においてのみ低周波数バイアスを使用した結果を示す。図４（Ｂ）はステップ１とステップ２との両方において低周波数バイアスを使用した結果を示す。図４（Ｃ）はシリコン−酸化物界面における溝の底部の拡大図である。低周波数の場合でも、図４（Ｂ）に示す無ノッチの結果を実現するためには、高不動態化濃度の高圧力プロセスの使用が必要であることが分かった。この場合も、この高圧力プロセス／高不動態化ステップは、エッチング深さが約５μｍを越えると表面残留物すなわち「グラス（ｇｒａｓｓ）」が出現するため、エッチング深さ全体にわたっては使用できなかった。先行技術の高周波数バイアスの場合と同様に、この第二のステップのエッチング速度は小さく、更に第二のステップの処理をそのまま長く続けるとプロフィール湾曲がもたらされる。それでもなお、本発明の低周波数バイアス印加には利点がある。このことは、図５に示すように、オーバーエッチング時間の関数としてノッチ寸法の増大速度を低下することであると要約することができる。この利点は、高周波数の場合に比して、ノッチ寸法のより良い制御を可能にする。
【００５６】
ステップ１からステップ２への切換どきの決定のためにはやはり終点検出が必要である。
【００５７】
イオンプラズマ周波数は下記の式によって与えられる。この式でｎi 、ｍiはイオン密度と質量、Ｚはイオン価、ｅは電気素量、ε0は真空の誘電率である。
ωpi＝（ｎiＺ2ｅ2／ε0ｍi）1/2
【００５８】
エッチングステップは、典型的には、ＳＦ6又はＮＦ3のようなフッ素を大量に放出するガスを用いて実施し、一方、蒸着はＣ4Ｆ8のような重合性ガスを用いて実施する。Ｏ2をエッチングステップ時にのみ添加することができる。例えばエッチングガスがＳＦ6である場合、前記式を使用して、表１に示すようなωpiを計算することができる。
【００５９】
表１は、シリコンのエッチングに使用されるＳＦ6-プラズマ中に存在しうる一連の一価イオンのイオンプラズマ周波数値を示す。このデータによれば、イオンプラズマ周波数は５〜１０ＭＨｚの範囲にある。しかし、ここで問題になる割合に低い電子温度と低い圧力とのプラズマの場合、主要なイオンはＳＦ4+及びＳＦ5+であると考えられる。従って、低い値のイオン周波数がもっとも適切である。ここでは、ωpi（ＭＨｚ単位）を５ＭＨｚよりも小さくとる。
【表１】
2006148156.tif 000004
【００６０】
イオン帯電は、イオンがＲＦ場に強く応答するとき、すなわちイオンプラズマ周波数付近又はそれ以下の周波数のとき、低下すると考えられる。例えば、バイアス周波数が４ＭＨｚより小さいとき、ＲＦ場に対するイオンの応答はシリコン表面のイオン帯電効果を低下させる。すなわち、ＲＦサイクルの一部において、イオンは、カソードとして作用するプラテンに向かって加速されず、従って電子は蓄積正電荷の一部分しか中和できない。
【００６１】
低周波数バイアスのパルス変調の結果を図５に、ＳＥＭ像を図６（Ａ）と図６（Ｂ）に示す。このデータは、３８０ｋＨｚバイアス周波数、２．５〜５ｍｓのパルス幅、５０％未満のデューティサイクルを使用した場合に、ノッチ寸法が劇的に減少するということ（すべての場合に、縁あたり１５０ｎｍ未満）を示す。このＳＥＭ像とグラフは、オーバーエッチング時間の関数としてのノッチ寸法の増大速度が著しく減少するということを示している。このノッチングの減少は低圧力で、且つ不動態化の促進なしで実現されているので、この方法においては追加ステップがもはや必要でないということになる。もっとも重要なことは、ＳＥＭ像が、大きくオーバーエッチングしたあとでもシリコンにノッチングを与えることなしに高速でエッチングする単一のステップの結果が得られること、を示しているということである。これはまた、もはや終点検出の必要がなく、第二のステップがないということをも意味する。
【００６２】
実験はパルス幅（１００μｓ〜５ｍｓ）且つデューティサイクル（３０〜１００％）の範囲で実施した。その結果は、ノッチングが、パルス幅２．５ｍｓ未満、デューティサイクル５０％未満の場合のとき、言い換えるとパルスオフ時間が２．５ｍｓ超のとき、もっともうまく排除される、ということを示している。
【００６３】
図７は、バイアスのパルス幅が２．５ｍｓ及び５ｍｓの場合について、デューティサイクルの関数としてノッチ寸法を示したものである。このデータは、３μｍ、アスペクト比が５：１超の溝の場合に対するものである。パルス幅が大きくなると、ノッチングの排除には小さなデューティサイクルが必要である。このことは、帯電モデルと一致して、大きなパルス幅の場合には表面電荷が多くなり、換言すればその減少のために長いオフ時間が必要であるということを示す。
【００６４】
パルス化ＲＦバイアスは、ノッチング減少と電荷損傷減少のほかに、加工物又はウェーハへの高水準（エネルギー及び／又は密度）のイオン衝撃が有害な効果を及ぼさないというさらなる利点をも有する。これらの幾つかの利点の例は、マスク及び／又は下層材料に対する高い選択性、及びＲＩＥ遅れ効果の著しい低下がある。
【００６５】
シリコン（単結晶又は多結晶）のエッチングの場合、マスク材料は典型的にはフォトレジスト又は酸化ケイ素であり、通常下層も酸化物である。これらの材料はどちらも、プラズマエッチング速度はイオンエネルギーと密度に依存する。イオン衝撃の役割は、酸化物又は架橋ポリマーフォトレジスト材料のいずれにおいても化学結合及び物理結合を切断することである。イオンエネルギーが閾値よりも低い場合、典型的には数十ｅＶよりも小さい（２０ｅＶ未満）の場合、これらの材料に対しては非常に小さなエッチング速度しか得られない。もし材料の結合が切断されない場合は、化学エッチングの進行がより困難になる。更にイオンエネルギーが閾値以上である場合、侵食速度はイオンのパルス化によって低下しうる。この場合、侵食は、イオンが表面をたたくサイクル期間のみに大いに起るからである。一般に、デューティサイクルが小さいほど、これらの材料に対するエッチング選択性が高くなる。図８は、デューティサイクルが減少するにつれてシリコンとフォトレジストとの間のエッチングのエッチング選択性が増大することを示す。これは、この図に示されている条件下でのパルス幅２．５ｍｓに対するものである。同様の結果は酸化物に対しても得られている。結局、これが意味するところは、低周波数のパルス化バイアスはノッチングの排除又は減少のために使用できるが、また一方で大きなマスクと下層の選択率を可能とするということである。ここでパルス化するということは、エッチング／不動態化を交互に行う周期的プロセスを行う電源供給が「オン」の部分の間で、ＲＦ（バイアス）パワーをパルスすることをオン−オフ繰り返し切換える（パルス幅とデューティサイクルによって定められる）ことである。
【００６６】
アスペクト比依存のエッチング即ちＡＲＤＥとも呼ばれるＲＩＥ遅れは、異なる開口寸法又はクリティカルディメンションを有する形状に見られるエッチング深さの違いを定める。ＲＩＥ遅れは、アスペクト比が大きくなるにつれて、反応性前駆物質及び生成物種のエッチングの前面すなわち溝底部への到達及びそこからの離散の困難さが増大することによって生じる。正味の効果は、大アスペクト比の形状は低アスペクト比の形状よりも低速でエッチングされるということである。本発明はＲＩＥ遅れの減少あるいは事実上排除を提供するものである。デューティサイクルが減少すると、シリコンのエッチング速度の低下が観察される。図９を参照されたい。この図は、パルス幅２．５ｍｓ且つ溝幅３〜５０μｍの場合のデータを示す。しかし、エッチング速度はすべてのアスペクト比に関して同じ割合で減少するわけではない。実際、この傾向によれば、パルス幅２．５ｍｓにおけるデューティサイクル４０％の場合、すべての形状が同じ速度でエッチングされ、ＲＩＥ遅れすなわちＡＲＤＥがゼロになる。その理由を明らかにするには、周期的なエッチングと不動態化のプロセスの詳細を解明する必要がある。不動態化ステップ中、保護ポリマーが、プラズマに曝されるすべての表面に蒸着される。しかし、溝の底部への蒸着厚さ及びステップカバレージは両方ともアスペクト比に依存する。アスペクト比が増大すると、輸送の制限により、溝の底部における不動態化が確実に減少する。言い換えると、幅広の溝には幅の狭い溝に比してより厚い蒸着がなされる。すると、今度は、幅広の溝においては、シリコンエッチングを行ないうるようになる前に、より多くの蒸着物質を除去しなければならないということになる。従って、幅広の形状においてはエッチング速度は実際にずっと高いが、エッチングと不動態化（除去と蒸着）の差引きの効果は、狭い形状と広い形状のエッチング速度を均衡させるということである。このＲＩＥ遅れの補償効果は、同じ効果をもたらすエッチングと蒸着の条件の上手なつり合いを可能にする幾つかの方法で実現することができる。パルス化したＲＦバイアスもこの効果を表現する。図９は、溝幅３〜５０μｍ、パルス幅２．５ｍｓの場合のデューティサイクルの関数としてのエッチング速度を示す。エッチング速度はデューティサイクルの減少につれて減少している。その減少の割合は、デューティサイクルが減少するにつれて、溝幅とともに小さくなって行くが、デューティサイクルが４０％になるまではゼロＲＩＥ遅れすなわちＡＲＤＥの場合と同程度である。
【００６７】
ＲＩＥ遅れの減少と排除の方法については前に論議した。重要なステップは、狭い溝に比して広い溝では蒸着の比率を大きくすることである。典型的には、この比率は１以上であり、ここで開示する方法ではこの比率を更に大きくする。その実現には、パルス化バイアス印可を使用する。同じ効果、従って同じ結果の実現には他の手段、例えばパラメータ傾斜を使用することも可能である。
【００６８】
図２０（Ａ）は、４０μｍの深さまでエッチングした幅２μｍと５μｍの溝におけるＲＩＥ遅れの違いを示す。図２０（Ｂ）は、狭い溝の場合に対する広い溝の場合での蒸着比率を大きくするという方法用いてＲＩＥ遅れを排除したことを示す。図２０（Ｃ）は、この比率を更に大きくすることによって生じる逆ＲＩＥ遅れを示す。これは、パラメータ傾斜（例えば特許文献２又は特許文献３に開示されている）を使用して、実現したものである。表２は、これを実現するためのプロセス条件（傾斜）を示す。
【表２】
2006148156.tif 000005
【００６９】
図２１は、低周波数パルス化バイアス印加を使用して得られた結果を示す。図２１（Ａ）〜図２１（Ｄ）は、パルス幅２〜５ｍｓにおいてデューティサイクルが７０％から４０％に減少するときのＲＩＥ遅れの減少を示す。エッチングされた溝のプロフィールの変化にも注意されたい。
【００７０】
ウェーハへのイオン衝撃は側壁（ステップカバレージの一部）における不動態化にも影響する。これは、言い換えれば、エッチングされた溝の側壁角度の制御に重要な役割を演じる。一般に、強力な不動態化を行うか、又は不動態化の除去速度を低下させるかすると、溝の角度が減少する。ここで、９０度よりも小さな角度は正のテーパを有する溝を示し、９０度よりも大きな角度は凹角のテーパを有する溝を示す。３〜５０μｍの溝幅の場合についての（２．５ｍｓパルスの）デューティサイクルの減少によるプロフィールへの影響を、図１０に示す。これは、ＲＦバイアスのパルス化が溝の側壁の精密な制御に有効に使用できることを示している。非常に良く似た結果がパルス幅５ｍｓの場合にも得られた。これらの傾向は、デューティサイクルを減少させることにより、イオンによる溝の側壁からの不動態除去が有効に減少させられることを示す。
【００７１】
図１１は、プラテンに供給するＲＦをパルス化するための回路を示す。
【００７２】
この装置は、プラテン９を備えたチャンバー８を有し、そのプラテン９上にはウェーハすなわち加工物１０が配置される。チャンバー８は、誘導結合プラズマ（ＩＣＰ）コイル１２で包囲された誘電体窓１１をも有する。ガスは、入口１３からチャンバー８内に送ることができ、また出口１４からポンプ排気することができる。示されている実施形態の場合、ＩＣＰコイル１２は整合ユニット１５に接続してあり、該回路は連続波ＲＦ電源１６に接続されている。プラテン９は整合ユニット１７に接続されており、該ユニットはＲＦ電源１８に接続され、該電源はパルス発生器１９に接続されている。
【００７３】
加工物が十分に導電性である場合、又は薄い絶縁性層が構造内に存在しても良いが材料の大部分が導電性である構造である場合は、プラテンに印加されるパルス化ＲＦの代りに、プラテンに印加されるパルス化直流電位を、使用することができる。
【００７４】
図１２に示す回路は、プラテンに印加するＤＣ電位を二つの値の間でパルス化することができる。典型的には、プラズマ加工装置においては、電位を次のようにすることができる。
１）プラズマ電位に対して十分に負とし、正イオンを加工物表面に向って加速し、正イオンに狭い角度分布と材料のエッチングに適当なエネルギーとを与えるようにする。
２）プラズマ電位に対してわずかに負（浮遊電位に近い）とし、イオンが加速されるシースを形成するようにはするが、比較的低エネルギーであり、イオンの角度分布が大きくなるようにしてイオンが負電荷中和に重要な役割を演ずることができるようにする。
【００７５】
より負のバイアスレベルにおける「オン  タイム」、及びプラテンがそれぞれのＤＣ電位にバイアスされる時間の相対長さは、プラテンのパルス化ＲＦバイアスにおけると同様に選択することができる。低い方の負の電位は、一般に、パルス化ＲＦバイアスのオフ時間中に到達する浮遊電位に近づけるように選択することができるが、図１２に示す回路は電位、従ってイオンのエネルギーと角度分布の他の選択も可能である。
【００７６】
場合によっては、パルスサイクルの低い方の負の電圧の代りに正の電位を使用して電子と負電位のイオンとを加工物に向って意図的に加速し、放電機構を助け、正イオンを弾き飛ばすようにすることができる。電子の加工物への加速は、放電の実施に必要な時間の減少をもたらしうるものであり、従ってパルス化サイクルのエッチング部分の増大を可能とし、高い総合エッチング速度をもたらす。
【００７７】
図１２においては、図１１と同じ要素が存在する場合、それらの要素には同じ参照番号で示す。図１２の異なる点は、プラテン９に接続されたＤＣ電力増幅器２０が備えられているということである。パルス発生器２１がその増幅器２０に接続されている。
【００７８】
図１２に示す回路の代替回路においては、より負のバイアス電位を与えるためにＤＣ電源を使用することができる。このとき、この電源とプラテンとの間に適当な電子スイッチが接続される。このスイッチは、パルス発生器によって制御され、閉鎖状態と開放状態との間の切換を行う（開放状態のとき、プラテン電位は局所的な浮遊電位に達する）か、又はバイアスが代りに第二のＤＣ電源によって供給されるように切り換えを行う。
【００７９】
選択できるバイアスの詳細を図１３に示す。
【００８０】
プラテンへのパルス化ＤＣ電位の印加は、導電性又は半導電性の加工物の処理の場合に利点を有する。この技術は、薄い絶縁性層を有し、この層のキャパシタンスが電圧パルス化の反復速度の程度のＲＣ時定数とするのに十分な大きさであるような加工物にも、使用することができる。
【００８１】
一例として、ウェーハは１μｍ程度の薄い酸化ケイ素層を有するシリコンからなることができる。この層の上部には更に厚いシリコン層がある。
【００８２】
平行板コンデンサー：Ｃ＝ε0εrＡ／ｄ
ここでＡ＝平板面積、ｄ＝平板間の距離、ε0＝真空の誘電率、εr＝比誘電率。
１５０ｍｍウェーハの場合、Ａ＝０．０１７７ｍ2、ｄ＝１×１０-6ｍ、ε0＝８．８５４×１０-12Ｆ／ｍ、εr＝４、酸化物層の代表的な値である、しかし材料により異なる。従って、Ｃ＝６．３×１０-7Ｆ。
約１０Ωのプラズマ抵抗の場合、ＲＣ時定数＝６×１０-6ｓｅｃ。
プラズマに曝される表面の電位が妥当な程度の印加電位に追随することを確実にするためには、パルス長は約１０μｓとすることが必要であろう。もっと薄く、従ってキャパシタンスの大きな絶縁層の場合、パルス長は大きくすることができるであろう。
【００８３】
本発明は、プラズマエッチングの間に蓄積しうる表面電荷を減少させる方法に関する。従って、本発明は、ガラス、石英、サファイア、ジルコニア等の電気絶縁性の基材をエッチングするときに蓄積電荷が有害な影響を引き起こす場合にも適用することができる。プラズマ放電によってこれらの材料をエッチングする場合、有害な効果、例えば「ピット形成」損傷又は侵食（図１５に示すようなもの）及びプロフィール異方性の低下（図１６に示すようなもの）が表面帯電の結果として発生しうる。この表面電荷を減少させるためのＲＦバイアスのパルス化によって、これらの有害な効果が両方とも減少することにより、ただちにエッチング結果が改善される。図１７は石英の深いエッチングの場合についてのこの事実を表しており、ここでは、パルスオフ幅１２ｍｓ且つデューティサイクル５０％の低周波数ＲＦバイアスのパルス化を使用したが、やはりプロフィールの異方性が保たれている。
【００８４】
表３は、そのプロセス条件を示す。
【表３】
2006148156.tif 000006
【００８５】
平行な側壁を有する溝のエッチングを実行するためには、イオンが表面に垂直に基板に入射することが重要である。基板上のすべての位置でそうなるようにするためには、イオンはすべて、基板の表面に平行な成分を殆ど又は全く有しない電場によって加速されなければならない。
【００８６】
誘導結合プラズマ装置における通常の動作条件下では、（また、ＥＣＲ、ヘリコン、ヘリカル共振器等の他のプラズマ発生源を使用する装置の場合でも正しい）、基板を支える電極はＲＦ電源によって駆動される。負のバイアスが基板に与えられ、イオンが、プラズマから空間電荷シースを横断して基板の表面に向かって加速される。理想的な状況では電位は基板表面のすべての点で同じになるであろう。しかし、実際の状況下では、電位に変化があり、従って基板表面を横断する電場成分が生じる。基板表面に平行な電場成分は、基板表面にもはや垂直でないイオン飛跡をもたらす。
【００８７】
溝のエッチングに関与するイオンが基板表面に平行な電場成分によって偏向させられると、それらのイオンは溝の側壁に入射することがある。これにより、直接又は間接に側壁の局所的エッチングが起り、図１８に示すような、プロフィール非対称性を伴う「ビーキング効果」が生じる。低いＲＦバイアス電力レベルを使用すると、この効果は、例えば特許文献２と特許文献３に示されているようなエッチング／蒸着の交互ステップの場合には甚だしく悪くなる。
【００８８】
ＲＦ駆動の電極の構成は、真空の完全性と、ＲＦ駆動される要素と接地される要素との間の電気絶縁の備えに関する一定の基準とを満たさなければならない。実用される電極の場合、ＲＦパワーの接続は電極の中心付近でなされるであろうし、駆動される要素と接地される要素との間に絶縁体を挟んでする締め付けは、縁付近でなされるであろう。この構成は、組立てるのに実用的であるが、ＲＦパワーが駆動されるプラテン（基板を支持する電極頂部）から電極アセンブリの縁にある接地要素に容量結合されることになりうる、という潜在的欠点を有する。電極の中心近くへのＲＦパワーの供給と、接地するためにこのパワーの一部が縁近くへ容量結合されることにより、電極の中心と縁との間にかなりの電位勾配が発生しうる。もっと詳しく言えば、これは、この配置が、ＲＦパワーが供給される点と電極アセンブリの接地要素との間のインピーダンスの相対的大きさによって決定される電極の特定位置の電位による分圧器として、作用するからである。ＲＦ駆動要素と電極の縁にある接地要素との間のキャパシタンスは、形態的変更によりある程度低下させることができるが、実際的な限界がある。単純にＲＦパワーを電極の縁付近に供給するということにより、この問題を小さくすることができるが、適切な解決策ではない。ＲＦパワーが高周波数（１３．５６ＭＨｚ以上）である場合には、特にそうである。ＲＦ周波数が低下すると、電極縁における、駆動要素と接地要素との間の容量結合の程度は低下する。これは、このキャパシタンスによるリアクタンスが１／（ωＣ）で変化するからである。この式でωは角周波数（ω＝２πｆ）、Ｃはキャパシタンスである。周波数が減少すると、電極縁付近のＲＦ駆動要素と接地要素との間のリアクタンスが増大し、従って前記の分圧器効果によつて、電極面に亘る電位変化は小さくなるであろう。
【００８９】
電極面に亘る電位変化により電場が発生し、この電場によりイオンが電場の方向に偏向させられる。エッチングされた溝には、両方の側壁にある程度非対称の「ビーキング効果」が見られるので、前記の電極面に亘る電位勾配は結果の原因のすべてであるとは言えない。「ビーキング効果」（溝の両側壁、マスク又はレジスト層の下及びこれらの近くのノッチ）の少なくとも一部は、レジスト又はマスク層の縁の帯電という二次要因による、と考えられる。この層は、通常絶縁体であるか、又は下にあるシリコンよりも導電性の低い材料であり、従って局所的帯電を維持しうる。この場合は、溝の底部の絶縁性層におけるノッチの場合と同様に、シリコンの上にあるレジスト又はマスクの縁が電子の局所的過剰により負に帯電すると考えられる。その理由は、本質的には、基板表面と溝内へのより大きな指向性を有するイオンに関して前述したものと同じであるが、電子はより等方的な方向性を有する。レジスト／マスクの縁にある局所的負電荷は、正イオンを溝の側壁に向って且つ中に偏向させる。これらのイオンは、シリコンを直接に除去して「ビーキング効果」をもたらすか、又は特許文献２と特許文献３に記載のプロセスの場合、不動態化層を局所的に除去してシリコンの局所的化学エッチングを可能にすることができるか、であろう。厳密には、その理由は溝の底部の絶縁性層におけるノッチングの問題に関して述べたものとまったく同じ理由で、ＲＦバイアスとして低周波数を選択することにより、大きな広がりのエネルギーと方向を有するイオンが得られ、これらのイオンの一部はレジスト／マスクの縁に入射して、負電荷を部分的に中和する。レジスト／マスクの縁における負電荷の減少により、「ビーキング効果」の減少がもたらされる。溝の底部の絶縁性層におけるノッチングに関して前述したものと同じ理由により、バイアス印加のパルス化によって「ビーキング効果」が更に減少すると期待される。
【００９０】
「ビーキング効果」は、プラズマ密度を増大させてより大きなエッチング速度の達成するにつれて、より著しくなる。従って、高いプラズマ密度で「ビーキング効果」の低下を実現するためには、低周波数での電極バイアス印加とそのパルス化が必要であると予想さられる。図１８は３０μｍ幅の溝の場合における「ビーキング効果」を示す。「ビーキング効果」は、溝の幅と溝の配置の稠密度によることが観察されている。すべての溝の構成における「ビーキング効果」の排除又は減少のためには、低周波数バイアス又はＲＦ供給のパルス化のどちらかだけで十分であるとは考えられず、これらの両方が必要であろう。
【００９１】
前述のように、二つの異なる要因が「ビーキング効果」に寄与していると考えられる。すなわち、（１）電極面に亘る電位勾配、（２）レジスト／マスクの局所的負帯電、の二つである。電極バイアスを与えるために使用するＲＦパワーの周波数を小さくすることにより、これら二つ要因がいずれも小さくなる。このことに関する結果を、表４に示す。これは、１３．５６ＭＨｚと３８０ｋＨｚのＲＦ周波数で実施した実験の測定値の要約である。この表、１３．５６ＭＨｚのＲＦ周波数の場合の図１８のＳＥＭ像及び３８０ｋＨｚの場合の図１９のＳＥＭ像から明らかなように、「ビーキング」と非対称性の程度は、低周波数運転に移行することにより、大幅に減少する。
【表４】
2006148156.tif 000007
【図面の簡単な説明】
【００９２】
【図１】ノッチングを説明する模式断面図である。
【図２Ａ】先行技術の方法によるエッチングを示す走査電子顕微鏡写真（ＳＥＭ像）の一例である。
【図２Ｂ】先行技術の方法によるエッチングを示す走査電子顕微鏡写真（ＳＥＭ像）の他の一例である。
【図３】グラス（ｇｒａｓｓ）生成が起った先行技術の別のＳＥＭ像である。
【図４】本発明で得られたＳＥＭ像の一例である。
【図５】ノッチ寸法の増大をオーバーエッチング時間の関数として示すグラフである。
【図６】本発明の方法によるエッチングを示すＳＥＭ像である。
【図７】いろいろなパラメータのデューティサイクルによる変化を示すグラフである。
【図８】いろいろなパラメータのデューティサイクルによる変化を示すグラフである。
【図９】いろいろなパラメータのデューティサイクルによる変化を示すグラフである。
【図１０】いろいろなパラメータのデューティサイクルによる変化を示すグラフである。
【図１１】本発明での使用のためにどちらか選択される二つの回路を示す図である。
【図１２】本発明での使用のためにどちらか選択される二つの回路を示す図である。
【図１３】選択できるバイアスの詳細を示す図である。
【図１４】電荷と電位と時間との関係を示すグラフである。
【図１５】絶縁性基板のエッチングにおよぼされる典型的な影響を示す。
【図１６】絶縁性基板のエッチングにおよぼされる典型的な影響を示す。
【図１７】絶縁性基板のエッチングにおけるＲＦバイアスパルス化の結果を示す。
【図１８】「ビーキング効果」を示すＳＥＭ像を示す。
【図１９】本発明で得られたＳＥＭ像である。
【図２０】ＲＩＥ遅れの制御を示すＳＥＭ像の一例である。
【図２１】低周波数パルス化バイアス印加によって得られる結果を示すＳＥＭ像である。
【符号の説明】
【００９３】
１…基板                ２…シリコン半導体
３…二酸化ケイ素下層    ４…マスク層
５…溝                  ６…イオン
７…電子                ８…チャンバー
９…プラテン            １０…ウェーハ又は加工物
１１…誘電体窓          １２…誘導結合プラズマコイル
１３…入口              １４…出口
１５…整合ユニット      １６…連続波ＲＦ電源
１７…整合ユニット      １８…ＲＦ電源
１９…パルス発生器      ２０…ＤＣ電力増幅器
２１…パルス発生器
【図１】
2006148156.tif 000008
【図２Ａ】
2006148156.tif 000009
【図２Ｂ】
2006148156.tif 000010
【図３】
2006148156.tif 000011
【図４】
2006148156.tif 000012
【図５】
2006148156.tif 000013
【図６】
2006148156.tif 000014
【図７】
2006148156.tif 000015
【図８】
2006148156.tif 000016
【図９】
2006148156.tif 000017
【図１０】
2006148156.tif 000018
【図１１】
2006148156.tif 000019
【図１２】
2006148156.tif 000020
【図１３】
2006148156.tif 000021
【図１４】
2006148156.tif 000022
【図１５】
2006148156.tif 000023
【図１６】
2006148156.tif 000024
【図１７】
2006148156.tif 000025
【図１８】
2006148156.tif 000026
【図１９】
2006148156.tif 000027
【図２０】
2006148156.tif 000028
【図２１】
2006148156.tif 000029